(57)【要約】      （修正有）【課題】夏などの暑い時期でもその表面温度の上昇を抑えることのできる弾性舗装材を提供する。【解決手段】遮熱顔料を含有する発泡ゴムで形成された弾性舗装用ゴムチップ１０を結合することによって弾性舗装材２０を製造する。弾性舗装用ゴムチップ１０の発泡孔１１は、独立気泡とする。このとき、発泡孔１１（独立気泡）の直径は、２０〜２００μｍとすると好ましい。また、弾性舗装用ゴムチップ１０の発泡倍率は、１．１〜３倍とすると好ましい。これにより、弾性舗装材２０を、嵩密度が小さく、かつ夏などの暑い時期でもその表面温度が上昇しにくいものとすることが可能になる。【選択図】図１
2015055098.tif 000002
【特許請求の範囲】
【請求項１】
遮熱顔料を含有する発泡ゴムによって形成され、該発泡ゴムの発泡孔が独立気泡とされたことを特徴とする弾性舗装用ゴムチップ。
【請求項２】
前記発泡孔の直径が２０〜２００μｍとされた請求項１記載の弾性舗装用ゴムチップ。
【請求項３】
発泡ゴムの発泡倍率が１．１〜３倍とされた請求項１又は２記載の弾性舗装用ゴムチップ。
【請求項４】
請求項１〜３いずれか記載の弾性舗装用ゴムチップが結合された弾性舗装材。
【請求項５】
弾性舗装用ゴムチップがバインダで結合された請求項４記載の弾性舗装材。
【発明の詳細な説明】
【技術分野】
【０００１】
本発明は、弾性舗装材を製造するための弾性舗装用ゴムチップと、この弾性舗装用ゴムチップを用いて製造した弾性舗装材に関する。
【背景技術】
【０００２】
歩行している際や、転倒した際などに、路面や床面から身体に加えられる衝撃を和らげることなどを目的として、弾力性を有する弾性舗装材で地面の表層を覆うことが行われている。弾性舗装材としては、これまでに各種のものが提案されている。例えば、特許文献１や特許文献２には、多数の粒状のゴムチップをマット状に結合した弾性舗装材（弾性舗装構造体と衝撃吸収材）が提案されている。しかし、ゴムの比熱は１．６〜２．２Ｊ・ｇ−１・Ｋ−１程度と大きいため、ゴムチップを結合した弾性舗装材で地面や床面を覆うと、夏などの暑い時期には、日光などにより一旦暖められた地面や床面が冷却されにくくなり、ヒートアイランド現象の一因となることが指摘されている。また、この種の弾性舗装材を保育園の屋外廊下やプールの周囲などの舗装に使用すると、夏の暑い時期などには、熱くてその上を素足で歩けなくなるおそれもあった。
【０００３】
このような実状に鑑みて、これまでには、例えば、特許文献３の段落００１１，００１２に示されるように、ゴムなどからなる心材（ゴムチップ）に白色顔料を練り込むことにより、その遮熱効果を高めることも提案されている。また、特許文献４に示されるように、ゴムなどからなる心材（ゴムチップ）の表面を赤外線遮蔽粒子（遮熱顔料）で覆うことも提案されている。これらのゴムチップからなる弾性舗装材は、その表面温度の上昇の抑制につき、一定の効果が認められるものではあったが、その効果は限定的であり、必ずしも、その上を歩行する人が体感できる程度の抑制効果が得られるものとはなっていなかった。
【先行技術文献】
【特許文献】
【０００４】
【特許文献１】特開２００３−１４７７１０号公報
【特許文献２】特開２０１０−０２４６４７号公報
【特許文献３】特開２００４−２１８３４０号公報
【特許文献４】特開２００９−１６７６６１号公報
【発明の概要】
【発明が解決しようとする課題】
【０００５】
本発明は、上記課題を解決するためになされたものであり、暑い時期でもその表面温度の上昇を抑えることのできる弾性舗装材と、この弾性舗装材の材料として用いられる弾性舗装用ゴムチップを提供するものである。
【課題を解決するための手段】
【０００６】
上記課題は、遮熱顔料を含有する発泡ゴムによって形成され、該発泡ゴムの発泡孔が独立気泡とされたことを特徴とする弾性舗装用ゴムチップを提供することによって解決される。本発明において、「ゴム」とは、天然ゴムや合成ゴムなどの狭義のゴムだけでなく、ゴムと同様に弾性を有するゴム状の材料、例えば各種エラストマーを含む概念である。このように、遮熱顔料を含有する発泡ゴムで弾性舗装用ゴムチップを形成したことにより、それに照射された日光（特に赤外線）を反射させて弾性舗装用ゴムチップへの蓄熱を抑制するだけでなく、独立気泡からなる発泡孔の存在によって弾性舗装用ゴムチップの比熱を小さくし、弾性舗装用ゴムチップの温度が下がりやすくする（弾性舗装用ゴムチップの温度が高温まで上昇しないようにする）ことが可能になる。また、発泡ゴムを用いたことで、弾性舗装用ゴムチップの嵩密度を小さくして、ゴム原料の使用量を抑えることも可能になる。
【０００７】
したがって、本発明の弾性舗装用ゴムチップを結合することにより、嵩密度が小さく、かつ夏などの暑い時期でもその表面温度が上昇しにくい弾性舗装材を得ることも可能になる。この場合、弾性舗装用ゴムチップを結合する手段は、特に限定されないが、バインダを用いると好ましい。というのも、弾性舗装用ゴムチップに形成されている発泡孔が連通気泡であるならば、バインダが連通気泡の内部に入り込み、断熱舗装用ゴムチップの比熱が増大するおそれがあるものの、本発明の弾性舗装用ゴムチップは、発泡孔が独立気泡であるために、そのような心配が無いからである。本発明の弾性舗装材の用途は、特に限定されないが、歩道用弾性舗装材や、外構用弾性舗装材や、競技場用弾性舗装材や、プール用弾性舗装材など、屋外に敷設される弾性舗装材として好適に採用することができる。
【０００８】
ところで、本発明の弾性舗装用ゴムチップにおいて、発泡孔（独立気泡）の直径を小さくしすぎると、多数の発泡孔を均一に形成することが難しくなり、発泡孔が独立気泡とならないおそれがある。このため、発泡倍率を高くすることができず、その結果として、弾性舗装用ゴムチップの比熱や嵩密度を小さく抑えることも困難になる。したがって、発泡孔の直径は、通常、２０μｍ以上とされる。発泡孔の直径は、４０μｍ以上とするとより好ましく、６０μｍ以上とするとさらに好ましい。一方、発泡孔の直径を大きくしすぎると、形成される発泡孔が独立気泡ではなく連通気泡となってしまい、所望の効果が奏されにくくなるおそれがある。このため、発泡孔の直径は、通常、２００μｍ以下とされる。発泡孔の直径は、１５０μｍ以下であると好ましく、１００μｍ以下であるとより好ましい。
【０００９】
また、本発明の弾性舗装用ゴムチップにおいて、発泡ゴムの発泡倍率を小さくしすぎると、得られる弾性舗装用ゴムチップの比熱や嵩密度を小さく抑えるのが困難になるおそれがある。このため、発泡ゴムの発泡倍率は、通常、１．１倍以上とされる。発泡ゴムの発泡倍率は、１．３倍以上であると好ましく、１．５倍以上であるとより好ましい。一方、発泡ゴムの発泡倍率を大きくしすぎると、得られる弾性舗装用ゴムチップや、それによって形成される弾性舗装材の強度を維持することが困難になるおそれがある。このため、発泡ゴムの発泡倍率は、通常、３倍以下とされる。発泡ゴムの発泡倍率は、２倍以下であると好ましく、１．８倍以下であるとより好ましい。
【発明の効果】
【００１０】
以上のように、本発明によって、暑い時期でもその表面温度の上昇を抑えることのできる弾性舗装材と、この弾性舗装材の材料として用いられる弾性舗装用ゴムチップを提供することが可能になる。
【図面の簡単な説明】
【００１１】
【図１】本発明に係る弾性舗装材及び弾性舗装用ゴムチップを示した斜視図である。
【図２】実施例１の弾性舗装材の表面を拡大して撮影した写真である。
【図３】比較例１の弾性舗装材の表面を拡大して撮影した写真である。
【図４】実施例１、比較例１及び比較例２の弾性舗装材における表面温度の時間変化を示したグラフである。
【発明を実施するための形態】
【００１２】
＊  弾性舗装材及び弾性舗装用ゴムチップの概要
以下、本発明の弾性舗装材と弾性舗装用ゴムチップの好適な実施態様について、図面を用いてより具体的に説明する。図１は、本発明に係る弾性舗装材２０及び弾性舗装用ゴムチップ１０を示した斜視図である。この図１は、図示の便宜を考慮して模式的に示したものであり、弾性舗装材２０と弾性舗装用ゴムチップ１０と発泡孔１１との相対的な寸法や、弾性舗装用ゴムチップ１０や発泡孔１１の形状や、弾性舗装用ゴムチップ１０や発泡孔１１の数密度などは、図１に示す弾性舗装材２０と実際の製品とで異なる。
【００１３】
本発明に係る弾性舗装材２０は、図１に示すように、多数の弾性舗装用ゴムチップ１０が結合されて所定形状に形成されたものとなっている。弾性舗装用ゴムチップは、遮熱顔料を含有するゴム材料によって形成されており、それぞれの弾性舗装用ゴムチップ１０には、独立気泡からなる発泡孔１１が形成されている。弾性舗装用ゴムチップ１０を結合する方法は、上述した通り、特に限定されないが、本実施態様においては、バインダを用いて結合している。図１に示す弾性舗装材２０は、予めマット状に成形したものを描いているが、弾性舗装材２０は、現場で施工してもよい。
【００１４】
＊＊  弾性舗装材及び弾性舗装用ゴムチップの製造方法
弾性舗装材２０の製造方法について説明する。本実施態様において、弾性舗装材２０は、弾性舗装用ゴムチップ１０を製造するための弾性舗装用ゴムチップ製造工程と、弾性舗装用ゴムチップ１０を結合して弾性舗装材２０とするための弾性舗装材製造工程とを経ることによって製造される。以下、弾性舗装用ゴムチップ製造工程と、弾性舗装材製造工程とについて、順に詳しく説明する。以下で説明する製造方法は、飽くまで一例であり、本発明に係る弾性舗装材２０及び弾性舗装用ゴムチップ１０の技術的範囲は、以下で述べる手順で製造されるものに限定されない。
【００１５】
＊＊＊  弾性舗装用ゴムチップ製造工程
本実施態様において、弾性舗装用ゴムチップ製造工程は、各種材料を混合してゴム材料を得る混合工程と、混合工程で混合されたゴム材料の加硫を行うとともに発泡させる加硫工程と、加硫工程で加硫されたゴム材料をチップ状に加工するチップ加工工程とを経ることにより行われる。
【００１６】
＊＊＊＊  混合工程
混合工程では、ゴム原料と、遮熱顔料と、加硫剤と、発泡剤の混合を行う。
ゴム原料としては、エチレンプロピレンゴム（ＥＰＤＭ）や、エチレンプロピレンゴム（ＥＰＲ）や、スチレンブタジエンゴム（ＳＢＲ）や、ニトリルゴム（ＮＢＲ）などの合成ゴムのほか、天然ゴム（ＮＲ）を採用することができる。本実施態様においては、エチレンプロピレンゴム（ＥＰＤＭ）をゴム原料として使用している。エチレンプロピレンゴム（ＥＰＤＭ）は、耐候性や耐水性に優れており、弾性舗装用ゴムチップ１０を形成するものとして好適である。
また、遮熱顔料としては、遮熱効果を有する各種顔料を採用することができるが、特に、赤外線領域の光に対する反射率が高いものが好適に用いられる。本実施態様においては、組成がＣｒＳｂＴｉ／ＭｎＳｂＴｉで表される赤外線反射型顔料を遮熱顔料として用いている。遮熱顔料の添加量は、特に限定されないが、通常、ゴム原料１００重量部に対して５〜２０重量部である。
さらに、加硫剤は、従来公知の各種加硫剤を用いることができる。加硫剤の添加量は、特に限定されないが、通常、ゴム原料１００重量部に対して１．５〜２．５重量部である。
さらにまた、発泡剤も、従来公知の各種加硫剤を用いることができ、有機系発泡剤又は無機系発泡剤のいずれでも用いることができる。ただし、本発明に係る弾性舗装用ゴムチップ１０においては、上述したように、その発泡孔１１を独立気泡とする必要があり、さらに発泡孔１１の直径を小さくした方が好ましい。このため、発泡剤の種類は、その添加量や加硫温度などとの兼ね合いを考慮しながら、適宜決定する。例えば、発泡剤ＯＢＳＨ（化学名：ｐ，ｐ’−オキシビスベンゼンスルホニルヒドラジド）を好適に採用することができる。発泡剤の添加量は、特に限定されないが、通常、ゴム原料１００重量部に対して３〜６重量部である。
混合工程では、上記の材料に加え、必要に応じて、加硫助剤や加硫促進剤や発泡助剤や加工助剤など、他の材料を混合してもよい。
【００１７】
＊＊＊＊  加硫工程
混合工程を終えると、続いて、加硫工程を行う。加硫工程は、混合工程で得られたゴム材料を加硫させるとともに、発泡させる工程である。本実施態様において、加硫工程は、加硫缶成形法により行っている。すなわち、混合工程で練られたゴム材料を、オープンロールなどでシート状又は板状に分出し、加硫缶に入れて所定の圧力及び温度で加硫させる。
加硫温度は、ゴム原料や発泡剤の種類などによっても異なり、特に限定されないが、通常、１３０〜１５０℃とされる。
また、加硫時間も、ゴム原料や発泡剤の種類などによっても異なり、特に限定されないが、通常、３０〜６０時間とされる。
加硫工程を終えたゴム材料は、マット状に成形されており、独立気泡からなる発泡孔１１が多数形成されている。
加硫工程で行うゴム材料の発泡倍率は、上述したように、通常、１．１〜３倍の範囲で設定される。本実施態様において、ゴム材料の発泡倍率は１．５倍となっている。
【００１８】
＊＊＊＊  チップ加工工程
チップ加工工程は、加硫工程を終えたゴム材料を、切削などすることにより、チップ状に加工する工程である。これにより、弾性舗装用ゴムチップ１０を得ることができる。本実施態様においては、加硫工程においてマット状に成形されたゴム材料を短冊状に切断した後、得られた短冊片をさらに粉砕することにより、チップ状に加工している。
弾性舗装用ゴムチップ１０の寸法は、特に限定されない。しかし、弾性舗装用ゴムチップ１０が小さくなり過ぎて粉状となってしまうと、後述するようにウレタン樹脂バインダを添加した場合に均一に混ざりにくくなり、弾性舗装用ゴムチップ１０の表面に外観を損なう斑点状の塊ができたり、弾性舗装用ゴムチップ１０の接着力を阻害したりするおそれがある。このため、弾性舗装用ゴムチップ１０の粒径は、通常、０．５ｍｍ以上とされる。弾性舗装用ゴムチップ１０の粒径は、１ｍｍ以上であると好ましく、１．５ｍｍ以上であるとより好ましい。
一方、弾性舗装用ゴムチップ１０が大きくなり過ぎると、弾性舗装用ゴムチップ１０同士の接着面積が小さくなり、接着力が低下するなどして接着不良を生じやすくなるおそれがある。このため、弾性舗装用ゴムチップ１０の粒径は、通常、２０ｍｍ以下とされる。弾性舗装用ゴムチップ１０の粒径は、１０ｍｍ以下であると好ましく、５ｍｍ以下であるとより好ましい。
本実施態様において、弾性舗装用ゴムチップ１０の粒径は、２〜４ｍｍ程度となっている。
【００１９】
＊＊＊  弾性舗装材製造工程
弾性舗装材製造工程は、弾性舗装用ゴムチップ製造工程で得られた弾性舗装用ゴムチップ１０から弾性舗装材１０を製造する工程である。本実施態様において、弾性舗装材製造工程は、弾性舗装用ゴムチップ１０にバインダを添加するバインダ添加工程と、バインダ添加工程でバインダが添加された弾性舗装用ゴムチップ１０を所定の形状に成形するための成形工程とを経ることにより行われる。
【００２０】
＊＊＊＊  バインダ添加工程
バインダ添加工程で添加するバインダの種類は、特に限定されないが、通常、ウレタン樹脂バインダなどの樹脂バインダが用いられる。
また、バインダの添加量は、バインダの種類などによっても異なり、特に限定されないが、弾性舗装用ゴムチップ１００重量部に対して、通常、５〜２０重量部とされる。
【００２１】
＊＊＊＊  成形工程（プレ成形工程）
成形工程における弾性舗装材２０の成形方法は、特に限定されない。本実施態様において、成形工程は、成形金型に弾性舗装用ゴムチップ１０を投入し、弾性舗装用ゴムチップ１０を加圧及び加熱することにより行われる。
成形工程における弾性舗装用ゴムチップ１０のプレス圧力は、特に限定されない。しかし、弾性舗装用ゴムチップ１０のプレス圧力を低くしすぎると、得られる弾性舗装材２０の強度を確保することが困難になるおそれがある。一方、弾性舗装用ゴムチップ１０のプレス圧力を高くしすぎると、得られる弾性舗装材２０の比重（嵩密度）が大きくなり過ぎるだけでなく、弾性舗装用ゴムチップ１０に形成された発泡孔１１が潰れてしまい、弾性舗装材２０が所望の性能を発揮できなくなるおそれもある。このため、弾性舗装用ゴムチップ１０のプレス圧力は、通常、５〜１５ＭＰａ、好ましくは、８〜１２ＭＰａとされる。
成形工程後における弾性舗装材２０の具体的な嵩密度は、弾性舗装用ゴムチップ１０に用いたゴム原料やその混合物の種類などによっても異なり、特に限定されない。本発明に係る弾性舗装材２０では、その成形工程後における嵩密度を１ｇ／ｃｍ３以下とすることも容易である。成形工程後における弾性舗装材２０の嵩密度は、０．９ｇ／ｃｍ３以下であると好ましく、０．８ｇ／ｃｍ３以下であるとより好ましく、０．７ｇ／ｃｍ３以下であるとさらに好ましい。成形工程後における弾性舗装材２０の嵩密度に、特に下限は無いが、弾性舗装材２０の強度を考慮すると、通常、０．３ｇ／ｃｍ３以上、好ましくは、０．４ｇ／ｃｍ３以上、より好ましくは、０．５ｇ／ｃｍ３以上とされる。本実施態様において、成形工程後における弾性舗装材２０の嵩密度は、約０．６ｇ／ｃｍ３となっている。これは、発泡孔を有さない弾性舗装用ゴムチップで形成された弾性舗装材の嵩密度が１．２ｇ／ｃｍ３程度であることを考慮すると、驚くべき値である。
弾性舗装材２０の形状は、弾性舗装材２０の用途などによっても異なり、特に限定されない。弾性舗装材２０の形状としては、マット状（マットを所定区画に裁断したタイル状を含む。）、シート状又はブロック状、などが例示される。本実施態様においては、図１に示すように、弾性舗装材２０をマット状に成形している。弾性舗装材２０の表面（特に上面）には、滑り止めや排水のためなどの凹凸や、意匠性を向上するための意匠を施してもよい。
弾性舗装材２０をマット状に成形する場合、その厚さは、特に限定されない。しかし、弾性舗装材２０を薄くしすぎると、弾性舗装材２０の緩衝性能を確保することが困難になるおそれがある。このため、弾性舗装材２０の厚さは、通常、２ｍｍ以上とされる。弾性舗装材２０の厚さは、５ｍｍ以上であると好ましく、７ｍｍ以上であるとより好ましい。
一方、弾性舗装材２０を厚くしすぎると、単位施工面積当たりの弾性舗装用ゴムチップ１０の使用量が多くなりすぎてしまう。このため、弾性舗装材２０の厚さは、通常、５０ｍｍ以下とされる。弾性舗装材２０の厚さは、３０ｍｍ以下であると好ましく、２０ｍｍ以下であるとより好ましい。
本実施態様において、弾性舗装材２０の厚さは、約１０ｍｍとなっている。
ところで、弾性舗装材２０を厚くする場合には、弾性舗装材２０を複層構造とすることもできる。例えば、弾性舗装材２０における外気（日光）に晒される表層部を、遮熱顔料を加えた本発明の弾性舗装用ゴムチップ１０（低比重カラーゴムチップ）で形成し、日光に晒されない下層部を、廃タイヤなどのゴムを粉砕したゴムチップで形成することができる。これにより、弾性舗装材２０を、５０ｍｍ以上の分厚いマット状とすることも可能である。
成形工程を終えると、図１に示すマット状の弾性舗装材２０が完成する。弾性舗装材２０の表面（特に上面）には、必要に応じて各種コート層を設けることもできる。得られた弾性舗装材２０は、所望の施工面に容易に敷設することができる。
【００２２】
＊＊＊＊  成形工程（現場施工工程）
ここまでは、弾性舗装用ゴムチップ１０を予め所定形状を有する弾性舗装材２０に成形（プレ成形）する場合について説明したが、弾性舗装用ゴムチップ１０を現場で施工することにより、弾性舗装材２０を成形（現場施工）することも可能である。具体的には、上記の弾性舗装用ゴムチップ製造工程で得られた弾性舗装用ゴムチップ１０（必要に応じて、バインダなどが添加された弾性舗装用ゴムチップ１０）を施工面に敷いて、平坦に均し、ローラなどで転圧することにより、弾性舗装材２０を施工面に直接的に施工することも可能である。
【００２３】
＊  実施例
＊＊  実験方法
本発明に係る弾性舗装材の性能を評価するために、光を照射した場合における弾性舗装材の表面温度の変化を測定する試験を行った。弾性舗装材の表面温度の測定は、路面温度上昇抑制舗装研究会（保水性舗装技術研究会）が規定する「保水性舗装の室内照射試験方法」（ｈｔｔｐ：／／ｗｗｗ．ｃｏｏｌｈｏｓｏｕｋｅｎ．ｃｏｍ／ｉｍａｇｅｓ＿ｈ２／Ｔｅｓｔ．ｐｄｆ）に準拠して行った。
【００２４】
＊＊  試料
表面温度の測定は、３種類の弾性舗装材（実施例１、比較例１及び比較例２）の弾性舗装材）についてそれぞれ行った。実施例１、比較例１及び比較例２の弾性舗装材のそれぞれにおける弾性舗装用ゴムチップの配合は、下記表１に示す通りである。
【表１】
2015055098.tif 000003
上記表１において、「加硫促進剤Ｍ」は、化学名が「２-メルカプトベンゾチアゾール」のチアゾール系加硫促進剤であり、「加硫促進剤ＴＴ」は、化学名が「テトラメチルチウラムジスルフィド」のチラウム系加硫促進剤である。また、「発泡剤ＯＢＳＨ」は、化学名が「ｐ，ｐ’−オキシビスベンゼンスルホニルヒドラジド」の発泡剤であり、「発泡剤ＤＰＴ」は、化学名が「Ｎ，Ｎ’−ジニトロソペンタメチレンヒドラジド」の発泡剤である。
実施例１、比較例１及び比較例２の弾性舗装材は、上記表１に示すように、発泡剤及び発泡助剤の添加の有無、並びに添加する発泡剤の種類のみが異なり、その他の配合や製造条件は同一である。すなわち、実施例１の弾性舗装材における弾性舗装用ゴムチップは、発泡剤ＯＢＳＨで発泡させたのに対し、比較例１の弾性舗装材における弾性舗装用ゴムチップは、発泡剤ＤＰＴで発泡させている。比較例２の弾性舗装材における弾性舗装用ゴムチップは、発泡自体を行っていない。
図２は、実施例１の弾性舗装材の表面を拡大して撮影した写真である。図３は、比較例１の弾性舗装材の表面を拡大して撮影した写真である。実施例１の弾性舗装材は、図２に示すように、直径５０〜７０μｍ（平均約６０μｍ）の発泡孔が独立気泡として形成されている。また、比較例１の弾性舗装材は、図３に示すように、発泡孔が形成されているものの、その直径は、２００〜２５０μｍと大きく、発泡孔は、独立気泡としてではなく、連通気泡として形成されている。
【００２５】
＊＊  実験結果
図４は、実施例１、比較例１及び比較例２の弾性舗装材における表面温度の時間変化を示したグラフである。図４を見ると、実施例１、比較例１及び比較例２の弾性舗装材の表面温度は、光の照射開始直後は、殆ど差が認められないものの、数分が経過した頃（温度で言うと、３０℃を超えた辺り）から、その差は徐々に開き始めることが分かる。具体的には、実施例１の弾性舗装材は、比較例１及び比較例２の弾性舗装材よりも、温度の上昇速度が遅いことが分かる。
また、実施例１、比較例１及び比較例２の弾性舗装材の表面温度は、光の照射開始から６０分を経過した頃から、ほぼ一定の状態となるが、この状態においても、実施例１の弾性舗装材の表面温度は、比較例１及び比較例２の弾性舗装材の表面温度よりも顕著に低くなっていることが分かる。具体的には、実施例１の弾性舗装材の表面温度は、比較例１の弾性舗装材の表面温度と比較すると、４℃前後低くなっており、比較例２の弾性舗装材の表面温度と比較すると、５℃前後低くなっていることも分かる。
以上の実験結果から、本発明に係る実施例１の弾性舗装材は、他の弾性舗装材と比較して、夏などの暑い時期でもその表面温度の上昇を抑えることのできるものであることが分かった。
【符号の説明】
【００２６】
１０    弾性舗装用ゴムチップ
１１    発泡孔（独立気泡）
２０    弾性舗装材
【図１】
2015055098.tif 000004
【図２】
2015055098.tif 000005
【図３】
2015055098.tif 000006
【図４】
2015055098.tif 000007